【手続補正書】
【提出日】平成17年4月27日(2005.4.27)
【手続補正１】
【補正対象書類名】特許請求の範囲
【補正対象項目名】全文
【補正方法】変更
【補正の内容】
【特許請求の範囲】
【請求項１】
粒子形態、顆粒または粉末の形態のホットメルト接着剤組成物であって、少なくとも一部のポリマー成分が湿分反応性基を含有すること、および顆粒または粉末粒子の表面が、35℃未満の温度で粘着性でないことを特徴とする組成物。
【請求項２】
湿分反応性基が、イソシアネート基、シラノール基、アルコキシシラン基、アセトキシシラン基、シラザン基、オキシマトシラン基またはそれらの混合物から選択されることを特徴とする請求項1に記載のホットメルト接着剤組成物。
【請求項３】
該組成物が、放射線硬化性ポリマーまたはモノマーをさらに含有することを特徴とする請求項1または2のいずれかに記載のホットメルト接着剤。
【請求項４】
放射線硬化性ポリマーまたはモノマーが、オレフィン的不飽和基および／またはエポキシ基、および場合により、放射線によって活性化しうる開始剤または触媒を含有することを特徴とする請求項3に記載のホットメルト接着剤。
【請求項５】
顆粒の粒度が0.5mm〜30mm、好ましくは2mm〜10mmであることを特徴とする請求項1〜4のいずれかに記載のホットメルト接着剤組成物。
【請求項６】
粉末の粒度が5μmm〜500μm、好ましくは15μm〜200μmであることを特徴とする請求項1〜4のいずれかに記載のホットメルト接着剤組成物。
【請求項７】
サーモセル装置付きブルックフィールド粘度計によって測定されるメルトの粘度が150±20℃で10±5Pa.sであることを特徴とする請求項1〜6のいずれかに記載のホットメルト接着剤組成物。
【請求項８】
湿分硬化性ホットメルト接着剤顆粒の製造法であって、下記の基本的工程を特徴とする方法：
a）  湿分を排除しながら、請求項1〜7のいずれかに記載のホットメルト接着剤組成物を溶融し、メルトを110℃〜180℃、好ましくは130℃〜150℃の温度に加熱し；
b）  湿分を排除しながら、直径0.5mm〜30mm、好ましくは2mm〜10mmのダイから、このメルトを冷却面に押し出し；
c）  湿分を排除しながら、顆粒を冷却し、それによって組成物を凝固させ；
d）  冷却したホットメルト接着剤顆粒を採収し、場合により、撹拌温度調節防湿レセプタクル、例えば、流動床、振動トラフまたは回転ドラムにおいて、顆粒粒子が次の工程で固着しない程度に固まるまで後結晶し；
e）  湿分を排除をしながら、顆粒を湿密容器に充填する。
【請求項９】
工程b）の後に、顆粒を粘着性減少剤で処理することを特徴とする請求項8に記載の方法。
【請求項１０】
粘着性減少剤が、カーボンブラック、高分散珪酸、ポリエチレン粉末またはタルクの形態の微粒ダスト、または固体形態で吹き付けしうるかまたはスパッターしうるワックスまたはパラフィンのような低融点液体から選択されることを特徴とする請求項9に記載の方法。
【請求項１１】
平面物または成形品を結合する方法であって、下記の基本的工程を特徴とする方法：
a）  湿分および／または酸素を排除しながら、高剪断力を場合により伴う加熱性混合ユニットを使用することによって、請求項1〜7のいずれかに記載の反応性顆粒または粉末を、所望により不活性雰囲気において、均質化し、溶融し；
b）  均質化した反応性熱可塑性混合物を、場合により成形ダイから、シート材料または成形品の少なくとも1つの面に押し出し；
c）  第二結合シート材料または成形品を、適用した反応性混合物層に接合し；
d）  任意に、接合したシート材料または成形品を機械的に固着し；
e）  架橋させながら、このように形成した複合系を室温に冷却し、それによって反応性ホットメルト接着剤組成物を凝固し、硬化させる。
【請求項１２】
工程b）の反応性メルトを、任意に加熱したアプリケーターロールまたはドクターブレードを用いるか、または吹付塗布によって、接合される基材表面の少なくとも1つに適用することを特徴とする請求項11に記載の方法。
【請求項１３】
工程c）によって接合する前に、接着剤の層を、紫外線、電子線またはNIR線の形態の電磁線に暴露することを特徴とする請求項11または12に記載の方法。
【請求項１４】
接合される少なくとも1つの部材が電磁線に透過性である場合、電磁線照射を、工程c）による接合の後に行うことを特徴とする請求項11または12に記載の方法。
【請求項１５】
請求項12〜14のいずれかに記載の方法による、木材部材および家具部材、窓用形材、太陽熱収集器、フィルター、乗物の部品または内装部材、本、繊維、繊維シート材料、複合箔、靴、スポーツ用品、構造物用ファサードユニット、注型用樹脂ガラス、または2層または多層貼合せ絶縁ガラスの製造方法。
【手続補正２】
【補正対象書類名】明細書
【補正対象項目名】０００６
【補正方法】変更
【補正の内容】
【０００６】
米国特許第4384083号は、顆粒状のポリエーテル系熱可塑性ポリウレタン、および顆粒状のポリアミノアミドに基づくホットメルト接着剤を開示している。この特許において、（イソシアネートを末端基とする）ポリウレタン成分およびポリアミノアミド成分を、粒子形態で混合し、次に、溶融しながら、先ず低剪断力に付し、次に高剪断力に付すことが開示されている。次に、押出物を、接着結合される基材に直接適用するか、またはペレットに粒状化し、後に使用する。押出物は、予備成形フィルムの形態または粉末の形態に製造することができ、または溶媒に溶解することもできる。注入性または易流動性の一成分湿分硬化ホットメルト接着剤は、この特許に開示されていない。
【手続補正３】
【補正対象書類名】明細書
【補正対象項目名】０００７
【補正方法】変更
【補正の内容】
【０００７】
DE 19541923は、反応性アクリレート、エポキシ樹脂または（ブロックト）イソシアネート基ならびにヒドロキシ成分を含有する樹脂／ポリウレタン／EVA混合物に基づく顆粒形態の反応性の系を開示している。この系は、熱手段によって架橋しうることを意図している。
【手続補正４】
【補正対象書類名】明細書
【補正対象項目名】０００８
【補正方法】変更
【補正の内容】
【０００８】
EP 832953は、ブロックトポリウレタンプレポリマー、ならびにモノイソシアネートおよび一価または多価アルコールまたはアミン、またはポリイソシアネートおよび一官能価アルコールまたはアミンに基づく非官能性ウレタン化合物に基づく微粉反応性ポリウレタン組成物を開示する。繊維結合継目およびチルキャスティング法（スラッシュ成形）は、このホットメルト樹脂の用途として特に示されている。
【手続補正５】
【補正対象書類名】明細書
【補正対象項目名】００１２
【補正方法】変更
【補正の内容】
【００１２】
本発明による課題の解決法は請求の範囲に記載されている。その解決法は、顆粒または粉末の形態のホットメルト接着剤組成物であって、該組成物の少なくとも一部のポリマー成分が湿分反応性基を含有する組成物を提供することから実質的に成る。
【手続補正６】
【補正対象書類名】明細書
【補正対象項目名】００１６
【補正方法】変更
【補正の内容】
【００１６】
これに関して、易流動性または注入性は、少なくとも2ヶ月間、好ましくは4ヶ月間にわたって、＋40℃までの温度で、約30cmの充填高さの内部圧力で貯蔵した後でさえ、顆粒がそれ自体の重さによって直径5cmの開口を通って「流れる」ことを意味する。
【手続補正７】
【補正対象書類名】明細書
【補正対象項目名】００１７
【補正方法】変更
【補正の内容】
【００１７】
基本的に、本発明の注入性または易流動性の湿分硬化ホットメルト接着剤組成物は、粉末形態で製造することもできるが、顆粒形態またはタブレット形態（ペレット）が好ましい。顆粒またはペレットは、0.5mm〜30mm、好ましくは2mm〜10mmの粒径を有する。この場合、粒度は、篩分けによって測定される。粒子は、球形またはレンズ形であるのが好ましいが、楕円体または円筒形であってもよい。
【手続補正８】
【補正対象書類名】明細書
【補正対象項目名】００２４
【補正方法】変更
【補正の内容】
【００２４】
前記のスパッター法または吹付け法の他に、前記種類の反応性基を有する熱可塑性ポリマー組成物の反応性コアおよび非反応性不粘着性シェル領域から成る顆粒粒子のコア／シェル構造を同時押出によって形成することもできる。さらに、例えば反応性ポリウレタン系の場合、ポリマー組成物のイソシアネート基とモノアミンまたはポリアミンとの反応による反応性粒子の表面不活性化による表面の化学不活性化も可能であり、その結果、不粘着性尿素シェルが顆粒粒子上に生じる。